(57)【要約】      （修正有）【課題】絵付成形品表面に微小凹凸が形成された塗装膜を形成し、熱ナノインプリントのような所望のナノ構造表面を得、例えば触感、超撥水性、セキュリティホログラムなどの従来にない優れた性能の表面特性を有する立体形状型内塗装成形品を提供する。【解決手段】表面にナノ構造の凹凸形状４を形成した塗装膜形成金型３と裏面側金型５とを備える型内塗装金型を用い、絵付成形品２を保持させた裏面側金型５に塗装膜形成金型３を対向させ、型締め後、絵付成形品２と塗装膜形成金型３との間に形成されるキャビティに塗料溶液を充填する型内塗装成形品の製造方法。【選択図】図１
2010046895.tif 000002
【特許請求の範囲】
【請求項１】
表面にナノ構造の凹凸形状を形成した塗装膜形成金型と裏面側金型とを備える型内塗装金型を用い、
絵付成形品を保持させた裏面側金型に塗装膜形成金型を対向させ、塗装膜形成金型と裏面側金型との型締め後、絵付成形品と塗装膜形成金型とで形成されるキャビティに塗料溶液を充填し、型開きして、絵付成形品表面に微小凹凸が形成された塗装膜を形成することを特徴とする型内塗装成形品の製造方法。
【請求項２】
前記キャビティに充填する塗料溶液が、粘度５００〜３０００ｍＰａ・ｓの塗料溶液であることを特徴とする請求項１に記載の型内塗装成形品の製造方法。
【請求項３】
型内塗装金型が表面側金型と回転機構とをさらに備え、
回転機構の作動により、
裏面側金型と表面側金型との間で絵付成形品を形成後、絵付成形品を保持させた裏面側金型と対向する金型を表面側金型から塗装膜形成金型に切り替えることを特徴とする請求項１または請求項２に記載の型内塗装成形品の製造方法。
【請求項４】
型内塗装金型が表面側金型をさらに備え、
射出成形装置を回転盤が付いた回転式の射出成形装置とし、回転盤の作動により、
裏面側金型と表面側金型との間で絵付成形品を形成後、絵付成形品を保持させた裏面側金型と対向する金型を表面側金型から塗装膜形成金型に切り替えることを特徴とする請求項１または請求項２に記載の型内塗装成形品の製造方法。
【請求項５】
成形品表面に塗装膜が形成された型内塗装成形品であって、該塗装膜表面にナノ構造の微小凹凸が形成された型内塗装成形品。
【請求項６】
前記塗装膜表面に形成されるナノ構造の微小凹凸が、モスアイ形状であることを特徴とする請求項５に記載の型内塗装成形品。
【請求項７】
前記塗装膜表面に形成されるナノ構造の微小凹凸が、マイクロレンズアレイ形状であることを特徴とする請求項５に記載の型内塗装成形品。
【請求項８】
前記成形品表面に形成される塗装膜が、熱硬化性樹脂であることを特徴とする請求項５〜請求項７のいずれかに記載の型内塗装成形品。
【請求項９】
前記成形品がインサート加飾成形品または転写加飾成形品のいずれかの絵付成形品であることを特徴とする請求項５〜請求項８のいずれかに記載の型内塗装成形品。
【発明の詳細な説明】
【技術分野】
【０００１】
本発明は、表面にナノ構造の凹凸形状を形成した成形金型を用いて絵付成形品表面に微小凹凸が形成された塗装膜を形成することを特徴とする型内塗装成形品の製造方法に関するものである。
【背景技術】
【０００２】
最近、表面にナノ構造の凹凸形状を形成する方法として、例えば特許文献１のような熱ナノインプリント法が注目されている。
【０００３】
熱ナノインプリント法は、電子線などで描いた母型の金型からニッケル電鋳からなるスタンパーを作製し、それを基体シート等の上に載置し、高温高圧下で押し付け、冷却後、スタンパーを基体シート１等から外して基体シート等上に微小な凹部を形成する方法である。押し付ける際の温度は基体シート等の軟化点以上でかつ熱分解温度未満に設定し、圧力は一般的に数ＭＰａ〜数十ＭＰａに設定する。数秒から数分間押圧した後、急速冷却または自然冷却して基体シート等の表面が軟化点以下になるまで放置する。
【０００４】
【特許文献１】特開２００８−４９５４４
【発明の開示】
【発明が解決しようとする課題】
【０００５】
しかし、熱ナノインプリントは、表面にナノ構造の凹凸形状を形成した非常に高精度の金型を用いて高い精度で均一かつ適度な熱および圧力を加える必要がある。したがって、小さいサイズの平滑な樹脂シートに対してしか適用できず、立体形状の射出成形品などのように圧力や熱を均一に加えるのが困難なものに対しては適用できない。また、熱ナノインプリントに使用するような表面にナノ構造の凹凸形状を形成した射出成形金型を用いて、通常のインサート成形絵付法により立体形状の射出成形品を得ようとしても絵付けインサートシートが追随せず、熱ナノインプリントのような所望のナノ構造表面を得ることができない問題があった。
【０００６】
したがって、本発明は、上記のような問題点を解消し、表面にナノ構造の凹凸形状を形成した塗装膜形成金型を用いて絵付成形品表面に微小凹凸が形成された型内塗装成形品の製造方法を提供することを目的とする。
【課題を解決するための手段】
【０００７】
本発明の型内塗装成形品の製造方法および型内塗装成形品は上記の目的を達成するために、次のように構成した。
【０００８】
すなわち、本発明の型内塗装成形品の製造方法は、表面にナノ構造の凹凸形状を形成した塗装膜形成金型と裏面側金型とを備える型内塗装金型を用い、絵付成形品を保持させた裏面側金型に塗装膜形成金型を対向させ、塗装膜形成金型と裏面側金型との型締め後、絵付成形品と塗装膜形成金型とで形成されるキャビティに塗料溶液を充填し、型開きして、絵付成形品表面に微小凹凸が形成された塗装膜を形成するように構成した。
【０００９】
また本発明の第２態様の型内塗装成形品の製造方法は、前記キャビティに充填する塗料溶液が、粘度５００〜３０００ｍＰａ・ｓの塗料溶液であるように構成することもできる。
【００１０】
また本発明の第３態様の型内塗装成形品の製造方法は、型内塗装金型が表面側金型と回転機構とをさらに備え、回転機構の作動により、裏面側金型と表面側金型との間で絵付成形品を形成後、絵付成形品を保持させた裏面側金型と対向する金型を表面側金型から塗装膜形成金型に切り替えることを特徴とするように構成することもできる。
【００１１】
また本発明の第４態様の型内塗装成形品の製造方法は、型内塗装金型が表面側金型をさらに備え、射出成形装置を回転盤が付いた回転式の射出成形装置とし、回転盤の作動により、裏面側金型と表面側金型との間で絵付成形品を形成後、絵付成形品を保持させた裏面側金型と対向する金型を表面側金型から塗装膜形成金型に切り替えることを特徴とするように構成することもできる。
【００１２】
また本発明の第５態様として、型内塗装成形品は、成形品表面に塗装膜が形成された型内塗装成形品であって、該塗装膜表面にナノ構造の微小凹凸が形成された型内塗装成形品であるように構成した。
【００１３】
また本発明の第６態様として、第５態様の型内塗装成形品は、前記塗装膜表面に形成されるナノ構造の微小凹凸が、モスアイ形状であることを特徴とするように構成することもできる。
【００１４】
また本発明の第７態様として、第５態様の型内塗装成形品は、前記塗装膜表面に形成されるナノ構造の微小凹凸が、マイクロレンズアレイ形状であることを特徴とするように構成することもできる。
【００１５】
また本発明の第８態様として、第５〜７態様の型内塗装成形品は、前記成形品表面に形成される塗装膜が、熱硬化性樹脂であることを特徴とするように構成することもできる。
【００１６】
また本発明の第９態様として、第５〜８態様の型内塗装成形品は、前記成形品がインサート加飾成形品または転写加飾成形品のいずれかの絵付成形品であることを特徴とすることもできる。
【発明の効果】
【００１７】
本発明の型内塗装成形品の製造方法は、表面にナノ構造の凹凸形状を形成した塗装膜形成金型と裏面側金型とを備える型内塗装金型を用い、絵付成形品を保持させた裏面側金型に塗装膜形成金型を対向させ、型締め後、絵付成形品と塗装膜形成金型との間に形成されるキャビティに塗料溶液を充填するので、ナノ構造の凹凸形状に容易に充填できる。
【００１８】
したがって、絵付成形品表面に微小凹凸が形成された塗装膜を形成可能であり、熱ナノインプリントのような所望のナノ構造表面を得ることができる。したがって、例えば触感、超撥水性、セキュリティホログラムなどの従来にない優れた性能の表面特性を有する立体形状型内塗装成形品を得ることができる効果がある。
【発明を実施するための最良の形態】
【００１９】
図面を参照しながらこの発明の実施の形態について詳しく説明する。
【００２０】
図１〜図３は本発明の表面に微小凹凸が形成する型内塗装成形品の製造方法の一例を示す断面図である。図中、１は塗料溶液、２は絵付成形品、３は表面にナノ構造の微小凹凸形状を形成した塗装膜形成金型、４は塗装膜形成金型３におけるナノ構造の微小凹凸形状部位、５は裏面側金型、６は絵付成形品２と塗装膜形成金型３とで形成されるキャビティ、７は絵付成形品２の表面に形成された塗装膜，８は塗装膜７の表面のナノ構造の微小凹凸、９は塗料溶液１を供給するポンプ、５０は塗料溶液注入機、１００はナノ構造の微小凹凸が形成された型内塗装成形品、である。なお、各図において同じ構成部分については同じ符号を付している。
【００２１】
本発明の第１の実施態様にかかる絵付成形品表面に微小凹凸が形成された型内塗装成形品１００（図８参照）の製造方法は、表面にナノ構造の凹凸形状を形成した塗装膜形成金型３と裏面側金型５とを備える型内塗装金型を用い、絵付成形品２を保持させた裏面側金型５に塗装膜形成金型３を対向させ（図１参照）、塗装膜形成金型３と裏面側金型５との型締め後、ポンプ９から供給される塗料溶液１を絵付成形品２と塗装膜形成金型３とで形成されるキャビティ６に充填し（図２参照）、塗料溶液１を硬化させた後、塗装膜形成金型３を型開きして、絵付成形品２表面に塗装膜７を形成するとともに、その塗装膜７の表面に微小凹凸８を形成する（図３参照）ことを特徴とする。
【００２２】
まず、表面にナノ構造の凹凸形状を形成した塗装膜形成金型３について説明する。塗装膜形成金型３は、原則的に絵付成形品２を保持させた裏面側金型５と合わさることによりキャビティ６を形成する。塗装膜形成金型３の材質は、通常の射出成形金型に使用される銅合金、アルミ合金などの鋼材を使用する。鋼材は、湯の加圧力で変形しない程度の剛性が必要である。なお、塗装膜形成金型３と裏面側金型５の金型の材質は同じであってもよいし、異なっていてもよい。塗装膜形成金型３にナノ構造の凹凸形状を形成する方法としては、電子線描画・機械加工などがある。
【００２３】
塗装膜形成金型３の表面に形成されるナノ構造の凹凸形状の例としては、（１）抜き勾配２０度〜５０度の角錐または円錐状のピラミッド状のピラーが１００〜５００ｎｍのピッチで整然と配列した構造（以下、モスアイ構造という。）で反射防止効果を呈する形状（図４参照）やその反転パターン、（２）曲率半径１０μｍ〜５０００μｍの半球状の凸部が０．５μｍ〜１００μｍのピッチで整然と配列した構造（以下、マイクロレンズアレイ構造という。）でレンズ効果を呈する形状（図５参照）やその反転パターンがあげられる。なお、これ以外に虹色のホログラム意匠を呈する形状や、艶消し効果を呈するマット形状などであってもよい。またこれらは、部分的に形成してもよいし、全体に形成してもよい。また、これらの形状の一つのみを形成してもよいし、複数の形状の組み合わせであってもよい。  
【００２４】
なお、これらのナノ構造の凹凸形状の形成位置は、絵付成形品の意匠パターンと同調できる位置に設けるのが好ましい。例えば、無色透明のディスプレイ窓部にはモスアイ構造の凹凸形状が形成され、着色意匠部分にはマイクロレンズアレイ構造の凹凸形状を設けることにより、ディスプレイ画面が反射防止効果により鮮明になり、かつ着色意匠部分はレンズ効果により深みのある意匠が形成される。
【００２５】
キャビティ６の形状は、所望とする塗装膜７のパターンや厚みに応じて適宜設定する。塗装膜７の厚みは通常１０μｍ〜１００μｍ程度に設定するが、キャビティ６を適宜設定し裏面側金型５に圧縮機構を設けることにより、通常の型内塗装では形成困難な５μｍ以下の非常に薄い厚みの塗装膜７を形成することが可能であり、反対に１ｍｍ以上の非常に厚い厚さにすることも可能である。ただし、厚みが１μｍ未満であれば、塗料溶液１の材質や注入する際の圧力、圧縮機構の条件を調整しても形成するのが困難となり、厚みが５ｍｍ以上となると塗料溶液１の硬化時間が長くなって生産性が低下する。
【００２６】
型内塗装技術は樹脂成形を行って絵付成形品２を得た後、金型内に塗料溶液１を注入し、絵付成形品２の表面を塗装膜７で覆う方法で、型締めされた金型内に高圧で塗料溶液１を注入する方法（高圧法）と、絵付成形完了後金型を僅かに開き低圧で塗料溶液１を注入し、その後再度金型を閉じて絵付成形品２の表面を塗料で閉じて被覆し、そのまま塗料溶液１を硬化させる方法（低圧法）とがある。通常は、裏面側金型５と表面側金型１１とで成形品を形成した後に微小な型開きにより表面側金型１１を若干後退させ、表面側金型１１と成形品表面との隙間にできた新たなキャビティに塗料溶液１を注入して数ＭＰａの圧力を保持した状態で硬化させる低圧法が一般的であるが、以下に述べる高圧法を改良した方法も有力である。すなわち、  型内塗装金型が表面側金型１１と回転機構１２とをさらに備え、回転機構１２の作動により、裏面側金型５と表面側金型１１との間で絵付成形品２を形成後、絵付成形品２を保持させた裏面側金型５と対向する金型を表面側金型１１から塗装膜形成金型３に切り替える方法（図６参照）や、型内塗装金型が表面側金型１１をさらに備え、射出成形装置を回転盤１３が付いた回転式の射出成形装置とし、回転盤１３の作動により、裏面側金型５と表面側金型１１との間で絵付成形品２を形成後、絵付成形品２を保持させた裏面側金型５と対向する金型を表面側金型１１から塗装膜形成金型３に切り替える方法（図７参照）がある。
【００２７】
塗装膜形成金型３および裏面側金型５の金型温度は、塗料溶液１の材質に応じて塗料溶液１が数秒以内に硬化する温度に設定する。ただ、硬化が速過ぎると塗装膜形成金型３のナノ構造の凹凸形状の転写性が低下するので、この部分については、若干、硬化が遅くなるよう金型温度を低めに設定する。たとえば、ナノ構造の凹凸形状の部分を入れ子形状にしておき、この部分には別の金型温度調節機構を連結させ、硬化を少し遅らせることで、塗料溶液１の粘度を低く維持させたまま、ナノ構造の凹凸形状の細部にまで均等に行き渡らせるためである。また、この入れ子の部分に油圧などによる圧縮機構を駆使して、塗料溶液１を圧縮してナノ構造の凹凸形状の細部にまで均等に行き渡らせるようにすれば、より忠実なナノ構造の凹凸形状を形成できる。
【００２８】
つぎに、本発明の型内塗装品の製造方法に用いる塗料溶液１について説明する。塗料溶液１は、ポンプ９から塗料溶液注入機５０に供給され、塗料溶液注入機５０から１ショット分の正確な量を適度な圧力でキャビティ６に注入される。塗料溶液１の材質としては、不飽和ポリエステル樹脂、エポキシアクリレートオリゴマー、ウレタンアクリレートオリゴマーなどの過酸化物触媒によって硬化が可能なバインダー成分を主体とする一液型塗料や、エポキシ樹脂／ポリアミン硬化系、ポリオール樹脂／ポリイソシアネート硬化系などの、金型注入直前に主剤／硬化剤を混合する二液型塗料などの熱硬化性樹脂があげられる。その中でも、アクリレート基を有するオリゴマー又は不飽和ポリエステル樹脂、あるいはこれらの成分と共重合可能なエチレン性不飽和モノマーのうちのいずれかと架橋効率が８以上である有機過酸化物開始剤を含有する一液型塗料は、硬化性・付着性・外観・耐候性に優れており、硬化時間を短縮でき、付着力・外観・耐候性の問題から型内被覆方法を適用できなかった樹脂成形材料にも適用可能である点で非常に良好である。これらの塗料溶液１は、従来型のスプレーやディッピングで使用 される塗料のような揮発性有機溶剤を含んでいないか、含んでいても非常に少なくなっている。
【００２９】
また、塗料溶液１の色は、塗装膜７を通して絵付成形品２の絵柄が見えるように透明あるいは半透明であるのが好ましい。
【００３０】
塗料溶液１の粘度としては、５００〜７０００ｍＰａ・ｓの範囲内でパターンや厚みに応じて適宜設定する。ただ、ナノ構造の凹凸形状がとくに微細な場合は、細部に塗料溶液１が行き渡るよう比較的低粘度の５００〜３０００ｍＰａ・ｓの範囲内で設定するのが好ましい。塗料溶液注入機５０は、例えば塗料タンクの上部に圧力をかけ、１ショット分の塗料溶液１の正確な量が塗料タンクから計量・射出・バルブの構造を兼ね備えた射出ユニットに送られる構造のものが挙げられる。塗料溶液１の注入位置は、ノズル後が残るのを防止するため、鍵穴やエンブレム取り付け位置等を利用したり、製品の外側に仮製品部を設けてそこに設置するのが好ましい。
【００３１】
塗料溶液１の注入時間は１〜１０秒程度で、塗料溶液１の材質やキャビティ６の大きさなどによって適宜設定する。塗料溶液１の注入圧力は１０〜４００ｋｇｆ／ｃｍ２程度の範囲内で適宜設定すると良いが、塗膜中にバリや気泡を防止するためには圧力は高めに設定した方が好ましい。
【００３２】
つぎに、本発明の型内塗装品の製造方法に用いる絵付成形品２について説明する。絵付成形品２は成形樹脂表面に絵付層が設けられた成形品である。成形樹脂は、通常の熱可塑性の射出成形樹脂やエンジニアリングプラスチックのほか、熱硬化性の成形樹脂材料など特に限定はされないが、成形しやすく絵付層や塗料溶液１との密着が良いものが好ましい。具体的には、アクリロニトリルブタジエンスチレン系樹脂（ＡＢＳ系樹脂）、ポリアミド系樹脂、ポリエチレン系樹脂、ポリエステル系樹脂、ポリプロピレン系樹脂、ポリブチレンテレフタレート系樹脂、ポリカーボネート系樹脂などがあげられる。
【００３３】
成形樹脂表面に絵付層を設ける方法としては、金型内に成形同時絵付シートを載置し、キャビティに成形樹脂を充填して成形と同時に絵付けをする成形同時絵付法が挙げられる。成形同時絵付シートは、基体シート上に少なくとも絵付層が形成されたものであり、成形樹脂の射出成形時の熱圧によって絵付層が基体シート上から成形樹脂に転写貼付する機能をもつ絵付シートである。成形同時絵付シートは、必要に応じて成形樹脂への貼付を向上させるための接着層や、絵付層を基体シートから剥離させ塗装膜７と密着させるための剥離層、およびこれらの層どうしの密着を向上させるためのアンカー層、基体シートと剥離層の離型を助けるための離型層などが設置される。絵付層は所望のパターンで所望の着色インキを単層または複数層形成する場合のほか、金属蒸着層等を形成して金属光沢のある意匠表現をする場合もある。また、基体シートを絵付成形品２上に残存させ、基体シートと塗装膜７とを密着させることも可能であり、この場合には剥離層や離型層は形成されない。なお、基体シートが残存する絵付成形品２をインサート加飾成形品といい、基体シートが残存しない絵付成形品２を転写加飾成形品という。また、成形樹脂表面に絵付層を設けない場合には、本発明の型内塗装成形品は絵付成形品２ではなく成形樹脂から形成される成形品の表面に塗装膜７が形成されたものとなる（図示せず）。
【００３４】
上記ナノ構造の微小凹凸形状を形成した塗装膜形成金型３を用いる型内塗装法により、通常の射出成形では形成できないナノ構造の微小凹凸形状を表面にもったナノ構造の微小凹凸が形成された型内塗装成形品１００を得ることが可能である。また、この方法は、成形中も塗膜形成後も揮発性有機化合物（VOC）を系外に発散することがないため環境対策のための大掛かりな設備も当然不要となる。
【実施例１】
【００３５】
塗装膜形成金型３と、回転機構１２の付いた裏面側金型５と、表面側金型１１とを備える型内塗装金型を用いて、金型温度が５０℃に設定された裏面側金型５と、同じく金型温度が５０℃に設定された表面側金型１１との間に２００μｍの厚みからなるアクリルインサートフィルムからなる成形同時絵付けシートをセットし、型締めし、表面側金型１１から、加熱溶融した透明のＡＢＳ樹脂を射出し、４０秒間冷却して表面側金型１１を開くことにより、長さ１００ｍｍ、幅５０ｍｍ、高さ３ｍｍの直方体形状の絵付成形品２が裏面側金型５に保持された状態で得られた。次に、絵付成形品２が保持されたままの裏面側金型５が回転機構１２の作動により１８０度回転して、表面の一部に微小凹凸形状を形成した塗装膜形成金型３側に切り替えされた。微小凹凸形状は勾配３０度の四角錐のピラミッド状のピラーが３００ｎｍのピッチで整然と配列したモスアイ構造であった。そして、２２０トンの型締め圧力で裏面側金型５と金型温度が９５℃に設定された塗装膜形成金型３とが型締めされ、長さ１００ｍｍ、幅５０ｍｍ、高さ２０μｍの外形形状のキャビティ６が形成された。次に、このキャビティ６に塗料溶液１（大日本塗料（株）製プラグラス８０００・粘度３０００ｍＰａ・ｓ）を注入し、４０秒間保持して塗料溶液１を固化させた後、塗装膜形成金型３を開くことにより、絵付成形品２上に塗装膜７が一体被覆された型内塗装成形品１００が得られた（図６参照）。得られた型内塗装成形品１００の表面を電子顕微鏡で観察すると、塗装膜形成金型３の表面に形成されていたモスアイ構造の反転されたパターンとほぼ同様のパターンが塗装膜７の一部に形成されていた。そして、このパターンが形成された表面の反射率を測定すると反射率が０．５５％で、パターンが形成されていない部分の反射率４％に比べて格段の反射防止効果を有していた。
【実施例２】
【００３６】
型内塗装金型を回転機構１２のない通常の金型とし、裏面側金型５を回転式射出成形装置の回転盤１３にセットし、厚み３８μｍのポリエステルフィルムの基体シート、メラミン樹脂からなる離型層、アクリル樹脂からなる無色透明剥離層、塩化ビニル樹脂からなる無色透明絵付層および無色透明接着層を備える成形同時絵付けシートを用い、表面側金型１１を開けて裏面側金型５に保持された状態で絵付成形品２を得るとともに絵付成形品２から基体シートを剥がし、絵付成形品２が保持されたままの裏面側金型５が回転盤１３の作動により１８０度回転して、表面の一部に微小凹凸形状を形成した塗装膜形成金型３側に切り替えされ、裏面側金型５と塗装膜形成金型３とが型締めされた以外は実施例１と同様にして絵付成形品２上に塗装膜７が一体被覆された型内塗装成形品１００が得られた（図７参照）。得られた型内塗装成形品１００は、実施例１と同様に表面を電子顕微鏡で観察すると、塗装膜形成金型３の表面に形成されていたモスアイ構造の反転されたパターンとほぼ同様のパターンが塗装膜７の一部に形成されていた。そして、このパターンが形成された表面の反射率を測定すると反射率が０．５４％で、パターンが形成されていない部分の反射率４％に比べて格段の反射防止効果を有していた。
【実施例３】
【００３７】
塗装膜形成金型３のキャビティの微小凹凸形状が形成されている部分を入れ子にし、この部分の金型温度が７０℃になるよう別の温調機構を付加させ、さらに油圧による圧縮機構を設置して、塗料溶液をキャビティ内に注入した瞬間に塗装膜形成金型３の入れ子を油圧で裏面側金型５側に圧縮してキャビティの外形形状を長さ１００ｍｍ、幅５０ｍｍ、高さ１０μｍに圧縮した以外は実施例１と同様にして型内塗装成形品１００が得られた。得られた型内塗装成形品１００は、表面を電子顕微鏡で観察すると、塗装膜形成金型３の表面に形成されていたモスアイ構造の反転されたパターンが実施例１の場合よりさらに忠実に塗装膜７の一部に形成されていた。そして、このパターンが形成された表面の反射率を測定すると反射率が０．３１％で、パターンが形成されていない部分の反射率４％に比べて格段の反射防止効果を有していた。
【実施例４】
【００３８】
上記成形同時絵付シートの塩化ビニル樹脂からなる絵付層を木目模様柄にし、塗装膜形成金型３の微小凹凸形状を曲率半径１５０μｍの半球状の凸部が５０μｍのピッチで整然と配列したマイクロレンズアレイ構造とした以外は、実施例１と同様にして型内塗装成形品１００が得られた。得られた型内塗装成形品１００は、表面を電子顕微鏡で観察すると、塗装膜形成金型３の表面に形成されていたマイクロレンズアレイ構造の反転されたパターンとほぼ同様のパターンが塗装膜７の一部に形成されていた。そして、このパターンが形成された表面は上記レンズ効果を呈する塗装膜表面のナノ構造により、木目模様が立体的に見える優れた意匠を呈していた。
【産業上の利用可能性】
【００３９】
本発明は、携帯電話などの通信機器、電子情報機器、液晶ディスプレイ、太陽電池など、各種成形品において好適に用いることができ、産業上有用なものである。
【図面の簡単な説明】
【００４０】
【図１】本発明に係る表面に微小凹凸が形成される型内塗装成形品の製造方法の一例を示す断面図である。
【図２】本発明に係る表面に微小凹凸が形成される型内塗装成形品の製造方法の一例を示す断面図である。
【図３】本発明に係る表面に微小凹凸が形成される型内塗装成形品の製造方法の一例を示す断面図である。
【図４】本発明に係る型内塗装成形品の表面に形成される反射防止効果を呈する微小凹凸の形状の一例を示す斜視図である。
【図５】本発明に係る型内塗装成形品の表面に形成されるレンズ効果を呈する微小凹凸の形状の一例を示す斜視図である。
【図６】本発明に係る表面に微小凹凸が形成される型内塗装成形品の製造方法の一例を示す断面図である。
【図７】本発明に係る表面に微小凹凸が形成される型内塗装成形品の製造方法の一例を示す断面図である。
【図８】本発明に係る型内塗装成形品の断面図である。
【符号の説明】
【００４１】
１  塗料溶液
２  絵付成形品
３  表面にナノ構造の微小凹凸形状を形成した塗装膜形成金型
４  塗装膜形成金型３におけるナノ構造の微小凹凸形状部位
５  裏面側金型
６  絵付成形品２と塗装膜形成金型３とで形成されるキャビティ
７  絵付成形品２の表面に形成された塗装膜
８  塗装膜７の表面のナノ構造の微小凹凸
９  塗料溶液１を供給するポンプ
１１  表面側金型
１２  回転機構
１３  回転式射出成形装置の回転盤
５０  塗料溶液注入機
１００  ナノ構造の微小凹凸が形成された型内塗装成形品
【図１】
2010046895.tif 000003
【図２】
2010046895.tif 000004
【図３】
2010046895.tif 000005
【図４】
2010046895.tif 000006
【図５】
2010046895.tif 000007
【図６】
2010046895.tif 000008
【図７】
2010046895.tif 000009
【図８】
2010046895.tif 000010